(57)【要約】【課題】有機粘土複合体を用いた位相差板を偏光子と一体化することにより、光学特性を維持しながら薄肉化を図った位相差板一体型偏光フィルムを提供し、これを液晶表示装置に適用して、液晶表示装置の薄肉化、低コスト化を図る。【解決手段】偏光子の少なくとも片側に、有機溶剤に分散可能な少なくとも１種類の有機粘土複合体と少なくとも１種類の（メタ）アクリル系樹脂を含有する組成物からなる層を少なくとも１層有する位相差板を設けてなる位相差板一体型偏光フィルムが提供される。このうちの位相差板は、面内のレターデーション値が２０ｎｍ未満で、かつ面内のレターデーション値が厚み方向のレターデーション値よりも小さいものとすることができる。この位相差板一体型偏光フィルムを液晶セルの少なくとも片側に配置して、液晶表示装置とされる。【選択図】  なし【特許請求の範囲】
【請求項１】
偏光子の少なくとも片側に、有機溶剤に分散可能な少なくとも１種類の有機粘土複合体と少なくとも１種類の（メタ）アクリル系樹脂を含有する組成物からなる層を少なくとも１層有する位相差板を設けてなることを特徴とする、位相差板一体型偏光フィルム。
【請求項２】
有機粘土複合体は、層状構造を有する粘土鉱物と有機化合物を複合化したものである請求項１記載の位相差板一体型偏光フィルム。
【請求項３】
粘土鉱物は、スメクタイト族又は膨潤性雲母である請求項２記載の位相差板一体型偏光フィルム。
【請求項４】
粘土鉱物は、ヘクトライト、モンモリロナイト及びベントナイトから選ばれるスメクタイト族又はそれらの置換体若しくは誘導体である請求項３記載の位相差板一体型偏光フィルム。
【請求項５】
有機化合物は、アミン、４級アンモニウム化合物、尿素及びヒドラジンから選ばれる請求項２〜４のいずれかに記載の位相差板一体型偏光フィルム。
【請求項６】
（メタ）アクリル系樹脂は、ブチルアクリレート系樹脂及びジシクロペンタニルメタクリレート系樹脂から選ばれる請求項１〜５のいずれかに記載の位相差板一体型偏光フィルム。
【請求項７】
有機粘土複合体と（メタ）アクリル系樹脂が、１：２〜１０：１の範囲の重量比で存在する請求項１〜６のいずれかに記載の位相差板一体型偏光フィルム。
【請求項８】
該位相差板は、面内のレターデーション値が２０ｎｍ未満で、かつ面内のレターデーション値が厚み方向のレターデーション値よりも小さい、請求項１〜７のいずれかに記載の位相差板一体型偏光フィルム。
【請求項９】
該位相差板は、有機粘土複合体と（メタ）アクリル系樹脂を含有する組成物からなる層を透明樹脂基板の少なくとも片面に形成したものであって、該位相差板の面内のレターデーション値が２０ｎｍ未満で、かつ面内のレターデーション値が厚み方向のレターデーション値よりも小さい、請求項１〜７のいずれかに記載の位相差板一体型偏光フィルム。
【請求項１０】
透明樹脂基板は、光学的に等方性のものである請求項９記載の位相差板一体型偏光フィルム。
【請求項１１】
等方性透明樹脂基板は、溶剤キャスト法により製膜されたセルロース系樹脂、溶剤キャスト法若しくは溶融押出し法により製膜された環状ポリオレフィン系樹脂、又は溶剤キャスト法若しくは溶融押出し法により製膜されたポリカーボネート系樹脂である請求項１０記載の位相差板一体型偏光フィルム。
【請求項１２】
有機粘土複合体と（メタ）アクリル系樹脂を含有する組成物からなる層は、透明樹脂基板の少なくとも片面にアンカーコート層を介して形成されている請求項９〜１１のいずれかに記載の位相差板一体型偏光フィルム。
【請求項１３】
有機粘土複合体と（メタ）アクリル系樹脂を含有する組成物からなる層は、表面をコロナ処理した透明樹脂基板の少なくとも片面に形成されている請求項９〜１１のいずれかに記載の位相差板一体型偏光フィルム。
【請求項１４】
有機粘土複合体と（メタ）アクリル系樹脂を含有する組成物からなる層は、１〜５０μｍ  の厚さを有する請求項１〜１３のいずれかに記載の位相差板一体型偏光フィルム。
【請求項１５】
請求項１〜１４のいずれかに記載の位相差板一体型偏光フィルム少なくとも１枚と、液晶セルとを備えることを特徴とする液晶表示装置。
【発明の詳細な説明】
【０００１】
【発明の属する技術分野】
本発明は、液晶セルに貼合して用いられる位相差板一体型偏光フィルム、及びこれを用いた液晶表示装置に関するものである。
【０００２】
【従来の技術】
液晶表示装置（以下、ＬＣＤと呼ぶことがある）は、小型のものから大表示容量のものまで、平面表示装置として広く用いられるようになった。しかしながらＬＣＤは、斜め方向から見た場合にコントラストが低下したり、階調表示で明るさが逆転する階調反転等が起こることにより表示特性が悪くなったりするという視野角特性を有しており、その改良が強く要望されている。
【０００３】
近年、この視野角特性を改良するＬＣＤの方式として、例えば特許第  ２５４８９７９号公報（特許文献１）に開示されているような、垂直配向ネマチック型液晶表示装置（ＶＡ−ＬＣＤ）が開発されている。ＶＡ−ＬＣＤは、ＳＩＤ  ９７  ＤＩＧＥＳＴ  の第８４５〜８４８頁（非特許文献１）に記載されているように、フィルム面に垂直な方向に光学軸を有する負の一軸性位相差フィルム２枚を液晶セルの上下に配置することで、より広い視野角特性を得ることができ、このＬＣＤにさらに、面内のレターデーション値が約５０ｎｍである正の屈折率異方性を有する一軸配向性位相差フィルムを適用することで、より一層広い視野角特性を実現できることが知られている。
【０００４】
このようなフィルム面に垂直な方向に光学軸を有する負の一軸性位相差フィルムとして、例えば、特開平  １０−１０４４２８号公報（特許文献２）には、有機溶剤に分散可能な少なくとも１種類の有機粘土複合体を含む層を有する位相差フィルムが開示されている。ここに開示される技術は、有機粘土複合体として、例えば、層状構造を有する粘土鉱物と有機化合物を複合化したものを用い、これを単独で又は疎水性樹脂と組み合わせて、単独のフィルム又は透明基板上に製膜したフィルムとすることにより、光学特性に優れ、かつ高温・高湿度環境下においても剥離などの不具合を生じることなく、耐久性に優れるとともに、フィルム面内のレターデーション値がフィルム厚み方向のレターデーション値よりも小さな位相差フィルムを得るものである。
【０００５】
上記特許文献２に開示されている位相差フィルムは、その光学特性を最適化することにより、ねじれネマチック（ＴＮ）、垂直配向（ＶＡ）、光学補償ベンド（ＯＣＢ）等、各種モードのＬＣＤの視野角補償に用いることができるが、これらＬＣＤに搭載して用いる場合には通常、偏光子の両面に透明樹脂フィルムが積層された保護層付き偏光フィルムを、この位相差フィルムに貼り合わせる必要があるため、ＬＣＤ自体の厚みが厚くなり、またコスト高になるという問題があった。
【０００６】
【特許文献１】特許第２５４８９７９号公報
【特許文献２】特開平１０−１０４４２８号公報
【非特許文献１】ＳＩＤ  ９７  ＤＩＧＥＳＴ，  ｐ．８４５−８４８
【０００７】
【発明が解決しようとする課題】
かかる状況に鑑み、本発明者は鋭意研究を行った結果、偏光子の少なくとも片側に、有機溶剤に分散可能な少なくとも１種類の有機粘土複合体と少なくとも１種類の（メタ）アクリル系樹脂を含有する組成物からなる層を少なくとも１層有する位相差板を設けた位相差板一体型偏光フィルムを開発するに至り、本発明を完成した。
【０００８】
したがって本発明の目的の一つは、有機粘土複合体を用いた位相差板を偏光子と一体化することにより、光学特性を維持しながら薄肉化を図った位相差板一体型偏光フィルムを提供することにある。本発明のもう一つの目的は、耐久性にも優れた位相差板一体型偏光フィルムを提供することにある。本発明のさらにもう一つの目的は、かかる位相差板一体型偏光フィルムを液晶表示装置に適用して、当該液晶表示装置の薄肉化及び低コスト化を図ることにある。
【０００９】
【課題を解決するための手段】
すなわち本発明によれば、偏光子の少なくとも片側に、有機溶剤に分散可能な少なくとも１種類の有機粘土複合体と少なくとも１種類の（メタ）アクリル系樹脂を含有する組成物からなる層を少なくとも１層有する位相差板を設けてなる位相差板一体型偏光フィルムが提供される。この位相差板一体型偏光フィルムに設けられる位相差板は、面内のレターデーション値が２０ｎｍ未満で、かつ面内のレターデーション値が厚み方向のレターデーション値よりも小さいものとすることができる。位相差板をこのような光学特性のものとすれば、ＴＮ、ＶＡ、ＯＣＢ等、各種モードのＬＣＤの視野角を補償することができる。
【００１０】
上記の位相差板を構成する有機粘土複合体と（メタ）アクリル系樹脂を含有する組成物からなる層は、有利には、透明樹脂基板の表面に形成される。そこでこの場合の位相差板は、有機粘土複合体と（メタ）アクリル系樹脂を含有する組成物からなる層を透明樹脂基板の少なくとも片面に形成したものとなり、この位相差板も、面内のレターデーション値が２０ｎｍ未満で、かつ面内のレターデーション値が厚み方向のレターデーション値よりも小さくするのが有利である。
【００１１】
これらの位相差板一体型偏光フィルムは、液晶セルと組み合わせて液晶表示装置とされる。そこで本発明によれば、上記いずれかの位相差板一体型偏光フィルム少なくとも１枚と、液晶セルとを備える液晶表示装置も提供される。
【００１２】
【発明の実施の形態】
以下、本発明を詳細に説明する。本発明においては、偏光子の少なくとも片側に特定の組成からなる位相差板を設けて、位相差板一体型偏光フィルムとする。偏光子は、特定振動方向の直線偏光に対して選択透過能を有するものであればよく、具体的には、二色性色素を含む高分子組成物や二色性色素を含む液晶高分子等を一軸延伸等の方法で配向させることにより得られるものがある。偏光子を構成する高分子として典型的には、ポリビニルアルコール系樹脂が用いられ、また二色性色素として典型的には、ヨウ素又は二色性染料が用いられる。例えば、一軸延伸ポリビニルアルコールにヨウ素分子を吸着配向させたものや、一軸延伸ポリビニルアルコールにアゾ系二色性染料を吸着配向させたものなどが、偏光子の例として挙げられる。これらの二色性色素が吸着配向したポリビニルアルコール系偏光子は、二色性色素の配向方向に振動面を持つ直線偏光を吸収し、それと直交する方向に振動面を持つ直線偏光を透過する機能を有する。
【００１３】
偏光子の少なくとも片側に設けられる位相差板は、有機溶剤に分散可能な有機粘土複合体と（メタ）アクリル系樹脂とを含有する組成物からなる層を有するもので構成する。このために用いる有機粘土複合体としては、例えば、層状構造を有する粘土鉱物と有機化合物を複合化したものなどが挙げられる。層状構造を有する粘土鉱物は通常、その表面にＳｉ−Ｏ、Ｓｉ−ＯＨ又はＡｌ−ＯＨの構造で酸素原子又は水酸基が存在し、さらに結晶層間は、交換性陽イオンとその水和イオンで占められている。この酸素原子や水酸基を有機化合物と反応させて複合化する方法や、交換性陽イオンを有機陽イオンと交換して複合化する方法により、有機粘土複合体とすることができる。
【００１４】
粘土鉱物の一種であるスメクタイト族や膨潤性雲母は、結晶構造の四面体層内のＳｉをＡｌやＦｅ（ＩＩＩ）と、八面体層内のＡｌをＳｉやＦｅ（ＩＩＩ）と、また八面体層内のＭｇをＬｉと、それぞれ同形置換しており、その結果生じる負の層電荷を、結晶層間のＮａ＋、Ｋ＋、Ｃａ２＋、Ｍｇ２＋、Ａｌ２＋などの交換性陽イオンで補っている。これらの粘土鉱物は、単位結晶層同士の結合が比較的弱いため、層間が広がりやすく、水などに分散させた場合に、コロイド状を呈するまで単位結晶層間が膨潤して、水中でゾルを形成し、陽イオン交換能を示すようになる。有機化合物との複合化にはこの陽イオン交換が有効であり、スメクタイト族は他の粘土鉱物に対して層電荷が比較的小さく、容易にゾルを形成でき、陽イオン交換能が高いため、複合体の生成に好ましく用いられる。また、スメクタイト族は透明性にも優れていることから、位相差板に用いるものとして好ましい。
【００１５】
スメクタイト族に属するものとしては、ヘクトライト、モンモリロナイト、ベントナイトなどや、これらの置換体、誘導体及び混合物などが例示できる。これらの中でも、化学合成されたものは、不純物が少なく、透明性に優れるなどの点から、位相差板に好ましく用いられる。特に、粒径を小さく制御した合成ヘクトライトは、可視光線の散乱が抑制されるために、好ましく用いられる。
【００１６】
粘土鉱物と複合化される有機化合物としては、例えば、粘土鉱物の酸素原子や水酸基と反応できる化合物、交換性陽イオンと交換可能なイオン性の化合物などが挙げられ、有機粘土複合体が有機溶剤に膨潤又は分散できるようになるものであれば特に制限はないが、具体的には、含窒素化合物などが挙げられる。含窒素化合物としては、例えば、１級、２級又は３級のアミン、４級アンモニウム化合物、尿素、ヒドラジンなどが挙げられる。
【００１７】
陽イオン交換が容易であることなどから、４級アンモニウム化合物が好ましく用いられる。４級アンモニウム化合物は通常、陽イオンとして導入され、このような陽イオンとしては、ジメチル・ジオクタデシル・アンモニウムイオン、ジメチル・ベンジル・オクタデシル・アンモニウムイオン、トリオクチル・メチル・アンモニウムイオンのようにアルキル基やベンジル基を有するものや、メチル・ジエチル・ポリオキシプロピレン・アンモニウムイオン（ポリオキシプロピレンの重合度は約２５）のように長鎖の置換基を有するもの、ドデシルピリジニウムイオンのように環状アンモニウムイオンとなったものなどが例示される。
【００１８】
これらの有機化合物は、粘土鉱物の陽イオン交換容量に対してほぼ当量用いてイオン交換することが望ましいが、有機粘土複合体の製造に際しては、陽イオン交換容量に対して０．５〜１．５倍量程度の範囲で添加すればよい。
【００１９】
これらの有機粘土複合体は、用いる有機化合物を適当に選択することにより、ベンゼン、トルエン、キシレンのような芳香族炭化水素類をはじめとする低極性の有機溶剤、また、アセトン、メチルエチルケトン、メチルイソブチルケトンのようなケトン類、メタノール、エタノール、プロパノールのような低級アルコール類、四塩化炭素、クロロホルム、ジクロロメタン、ジクロロエタンのようなハロゲン化炭化水素類などをはじめとする高極性の有機溶剤など、各種の有機溶剤に容易に分散可能とすることができる。
【００２０】
このような、有機溶剤に分散可能とされた有機粘土複合体は、これを用いて位相差板とした場合の耐湿熱性に優れた効果を発揮するものであるが、複合化する有機化合物によっては、高温の環境下で変色するものもあるので、変色が発生する場合は、その程度を許容範囲内に抑えることが望ましい。
【００２１】
液晶表示装置に本発明の位相差板一体型偏光フィルムを適用する場合、この位相差板一体型偏光フィルムは通常、１枚又は２枚使用される。そこで、位相差板一体型偏光フィルム１枚で変色の許容範囲を満たすことが望ましいが、２枚用いた場合でも変色の許容範囲を満たすことがより望ましい。ここで、変色の許容範囲とは、ＪＩＳ  Ｚ  ８７２９  に規定されるＬ＊ａ＊ｂ＊表色系における試験前の色と、８０℃の温度環境下に  １，０００時間放置した後の色との色差ΔＥ＊  が５以下であることを指す。
【００２２】
適当な有機粘土複合体の市販品には、それぞれコープケミカル（株）から“ルーセンタイト  ＳＴＮ”や“ルーセンタイト  ＳＰＮ”の商品名で販売されている合成ヘクトライトと４級アンモニウム化合物との複合体などがある。
【００２３】
本発明で規定する有機溶剤に分散可能な有機粘土複合体は通常、疎水性であって、有機溶剤中に分散させると、コロイド状を呈するまで単位結晶層を膨潤させることができる。したがって、こうして膨潤し、分散した状態で適当な基板上に塗布して乾燥させ、製膜することで、単位結晶層を配向させることができる。
【００２４】
有機粘土複合体は、基板上への形成のしやすさ、光学特性の発現性や力学的特性などの観点から、疎水性樹脂と組み合わせて用いる方法が、好ましく採用される。このために用いる疎水性樹脂としては、ベンゼン、トルエン、キシレンのような低極性の有機溶剤に溶解するものが好ましい。さらに、位相差板一体型偏光フィルムを対角１５インチ（３８１ｍｍ）以上の大型サイズで液晶表示装置に適用する場合には、透明樹脂基板上に有機粘土複合体を含む層を形成した状態で用いることが望ましいが、その形態において良好な耐湿熱性及びハンドリング性を得るためには、疎水性が強く、透明樹脂基板上への強い密着性を有するものが望ましい。
【００２５】
このような疎水性樹脂としては、（メタ）アクリル系樹脂、ウレタン系樹脂、ポリエステル系樹脂などが例示される。中でも、（メタ）アクリル系樹脂は、耐湿熱性を高め、また透明樹脂基板との密着性を高めるうえで好ましい。そこで本発明においては、有機粘土複合体と（メタ）アクリル系樹脂とを含有する組成物を用いる。ここでいう（メタ）アクリル系樹脂とは、アクリル酸エステル又はメタアクリル酸エステルを主たるモノマーとする重合体である。特に好ましい（メタ）アクリル系樹脂として、ブチルアクリレート系樹脂及びジシクロペンタニルメタクリレート系樹脂を挙げることができる。これらの樹脂は、予めポリマー化されているものを用いてもよいし、モノマーやオリゴマーを用いて製膜工程中に熱硬化や紫外線硬化などの方法で重合させてもよい。さらに、これらの樹脂の複数を混合して用いることもできる。ブチルアクリレート系樹脂とジシクロペンタニルメタクリレート系樹脂を混合して用いることも有効である。
【００２６】
適当な疎水性（メタ）アクリル系樹脂の市販品には、東亞合成（株）から“アロン  Ｓ１６０１”の商品名で販売されているブチルアクリレートを主体とするアクリル系樹脂、新中村化学工業（株）から“バナレジン  ＭＫＶ−１１５”の商品名で販売されているジシクロペンタニルメタクリレートを主体とするメタアクリル系樹脂などがある。
【００２７】
有機溶剤に分散可能な有機粘土複合体と（メタ）アクリル系樹脂の組成比は、前者：後者の重量比で１：２〜１０：１の範囲にあることが、有機粘土複合体と（メタ）アクリル系樹脂からなる層の割れ防止などの力学的特性の向上のために好ましい。また分散液の固形分濃度は、調製後の分散液が数日間にわたってゲル化したり白濁したりしない範囲であれば特に制限はないが、通常、有機粘土複合体と（メタ）アクリル系樹脂の合計固形分濃度が３〜１５重量％程度の範囲で使用される。最適な固形分濃度は、有機粘土複合体と（メタ）アクリル系樹脂それぞれの種類や両者の組成比により異なるため、組成毎に設定される。また、基板上に製膜する際の塗布性を向上させるための粘度調整剤や、疎水性や耐久性をさらに向上させるための架橋剤など、各種の添加剤を加えてもよい。
【００２８】
有機粘土複合体と（メタ）アクリル系樹脂を含有する組成物からなる層は、製膜に用いた基板から剥離して単独のフィルムとしてもよいが、透明樹脂基板を用いてその上に製膜した状態のままで位相差板とすることもできる。あるいは、偏光子の特性を損なわずに製膜できるようであれば、偏光子上に直に製膜することも可能である。製膜する基板が平板状の場合、有機粘土複合体の単位結晶層は、その層状構造が平板面に平行となり、かつ面内の向きはランダムに配向する。したがって、フィルム面内の屈折率がフィルム厚み方向の屈折率よりも大きい屈折率構造を示すようになる。この屈折率異方性により、面内のレターデーション値が２０ｎｍ未満で、かつ面内のレターデーション値が厚み方向のレターデーション値よりも小さな位相差板となり、このような位相差板を一体化した偏光フィルムを得ることができる。
【００２９】
透明樹脂基板の少なくとも片面に、有機粘土複合体と（メタ）アクリル系樹脂を含有する組成物からなる層を設け、そのまま位相差板として用いる場合、基板としては、光学的に等方性の透明樹脂基板を用いることができる。等方性の透明樹脂基板を用いれば、有機粘土複合体と（メタ）アクリル系樹脂を含有する組成物からなる層が積層された状態で、面内のレターデーション値が厚み方向のレターデーション値よりも小さい位相差板となる。この場合も、積層された状態の位相差板は、面内のレターデーション値を２０ｎｍ未満とすることができる。このような位相差板を偏光子と一体化して、位相差板一体型偏光フィルムを得ることができる。
【００３０】
かかる光学的に等方性の透明樹脂基板としては、配向が小さくて均一性に優れた５０〜２００μｍ  程度の厚みを有するフィルムであれば、特に制限はないが、面内のレターデーション値が２０ｎｍ未満に制御されたフィルムが好ましい。基板となるこのような光学的に等方性の樹脂フィルムとしては、それぞれ溶剤キャスト法により製膜されたセルロース系樹脂フィルム、ポリカーボネート系樹脂フィルム、ポリスチレン系樹脂フィルム、ポリサルフォン系樹脂フィルム、（メタ）アクリル系樹脂フィルム、及び環状ポリオレフィン系樹脂フィルムや、それぞれ低残留応力の精密溶融押出し法により製膜された（メタ）アクリル系樹脂フィルム、環状ポリオレフィン系樹脂フィルム、及びポリカーボネート系樹脂フィルムなどが例示できる。中でも好ましいものとして、溶剤キャスト法により製膜されたセルロース系樹脂フィルム、溶剤キャスト法又は溶融押出し法により製膜された環状ポリオレフィン系樹脂フィルム、溶剤キャスト法又は溶融押出し法により製膜されたポリカーボネート系樹脂フィルムなどが挙げられる。とりわけ、溶剤キャスト法により製膜されたセルロースエステル系フィルム、特にトリアセチルセルロースフィルムが好ましい。
【００３１】
また、透明樹脂基板として負の屈折率異方性を有する一軸配向性フィルムを用いた場合には、フィルム面内のレターデーション値（Ｒ）と、その遅相軸を傾斜軸として４０度傾斜して測定したレターデーション値（Ｒ４０）の比（Ｒ４０／Ｒ）が０．９〜１．１である位相差板とすることができ、このような位相差板を一体化した偏光フィルムは、超ねじれネマチック（ＳＴＮ）−ＬＣＤの視野角特性を改良するためのフィルムとして、有利に用いることができる。負の屈折率異方性を有する一軸配向性フィルムとしては、ポリスチレン系樹脂や（メタ）アクリル系樹脂の如き負の屈折率異方性を有する樹脂を溶剤キャスト法により製膜した後に一軸延伸して得られるものが例示できるが、レターデーションの発現のしやすさから、ポリスチレン系樹脂を用いることが好ましい。ポリスチレン系樹脂としては、ポリスチレン、スチレン・アクリロニトリル共重合体、アクリロニトリル・ブタジエン・スチレン共重合体などを例示することができる。
【００３２】
一方、透明樹脂基板として正の屈折率異方性を有する一軸配向性フィルムを用いた場合には、Ｒ４０／Ｒ  が１．１より大きい位相差板とすることができ、このような位相差板を一体化した偏光フィルムは、ＶＡ−ＬＣＤやＯＣＢ−ＬＣＤなどにおける視野角特性を改良するためのフィルムとして、有利に用いることができる。正の屈折率異方性を有する一軸配向性フィルムとしては、ポリカーボネート系樹脂、ポリエステル系樹脂、ポリサルフォン系樹脂、環状ポリオレフィン系樹脂、セルロース系樹脂の如き正の屈折率異方性を有する樹脂を溶剤キャスト法により製膜した後に一軸延伸して得られるものが例示できる。
【００３３】
有機溶剤に分散可能な有機粘土複合体及び（メタ）アクリル系樹脂を含む層と透明樹脂基板との間の密着性をさらに強化するために、透明樹脂基板上にアンカーコート層を設けたり、透明樹脂基板の表面にコロナ処理などの表面処理を施したりする手段が好ましく用いられる。アンカーコート層としては、有機粘土複合体を有機溶剤に分散させた液を基板上に均一に塗布することができ、密着力を向上できるものであれば特に制限はないが、ウレタン系樹脂、（メタ）アクリル系樹脂などを用いることができる。
【００３４】
アンカーコート層を透明樹脂基板上に製膜する方法や、有機粘土複合体と（メタ）アクリル系樹脂からなる層をアンカーコート層上又は透明樹脂基板上に製膜する方法は特に制限されるものでなく、ダイレクト・グラビア法、リバース・グラビア法、ダイコート法、コンマコート法、バーコート法など、各種のコート法を用いることができる。中でも、コンマコート法、バックアップロールを用いないダイコート法などが、厚み精度に優れるため、好ましく用いられる。
【００３５】
本発明の位相差板一体型偏光フィルムは、ＶＡ−ＬＣＤや、ＴＮ−ＬＣＤ、
ＳＴＮ−ＬＣＤ、ＯＣＢ−ＬＣＤの視野角特性の改良に用いることができるが、適用するＬＣＤにより、最適な厚み方向のレターデーション値（Ｒ′）が得られるよう、有機溶剤に分散可能な有機粘土複合体と（メタ）アクリル系樹脂を含む層の製膜後の厚みを制御する。この厚みは、有機粘土複合体の光学特性や有機粘土複合体と（メタ）アクリル系樹脂の組成比にもよるが、通常１〜５０μｍ  の範囲に設定される。
【００３６】
このようにして作製された位相差板は、透明性に優れており、通常はＬＣＤに適用するために必要な８０％以上の光線透過率を有するものとなるため、この位相差板を一体型偏光フィルムとしても、表示に特に悪影響を与えることなく使用することができる。
【００３７】
本発明では、先に説明した偏光子、例えばポリビニルアルコール系樹脂からなる偏光子の少なくとも片側に、以上説明した有機粘土複合体と（メタ）アクリル系樹脂を含有する組成物からなる層を有する位相差板を設けて、位相差板一体型偏光フィルムとする。位相差板を偏光子と一体化する方法としては、上述の如き各種基板上に有機粘土複合体と（メタ）アクリル系樹脂を含有する組成物からなる層を設けた後に、接着層、例えば接着剤や粘着剤等で偏光子と貼り合わせて一体化する方法、上述の如き各種基板を、接着層、例えば接着剤や粘着剤等で偏光子に貼り合わせて偏光板化した後、そこに有機粘土複合体と（メタ）アクリル系樹脂を含有する組成物からなる層を設ける方法、偏光子上に直接、有機粘土複合体と（メタ）アクリル系樹脂を含有する組成物からなる層を形成する方法などを採用することができる。
【００３８】
偏光子は一般に、先述した如きポリビニルアルコール系樹脂のままでは耐久性に劣ることから、その両面を透明樹脂フィルムで被覆した保護層付き偏光フィルムの形で流通しているが、本発明においては、位相差板が積層される側の保護層を省略し、偏光子に直接、あるいは必要により接着層を介して、上記の位相差板を積層する。これにより全体の厚さを薄くすることができる。偏光子上に直接、有機粘土複合体と（メタ）アクリル系樹脂を含有する組成物からなる層を形成した場合は、そのまま位相差板一体型偏光フィルムとなる。ここで、偏光子の片面に上記の層を形成した場合は、偏光子の他方の面には適宜、接着層を介して透明樹脂フィルムからなる保護層を設けるのがよい。保護層としては、セルロース系樹脂フィルム、特にトリアセチルセルロースフィルムが好ましく用いられる。
【００３９】
一方、有機粘土複合体と（メタ）アクリル系樹脂を含有する組成物からなる層を透明樹脂基板上に設け、そのまま位相差板とする場合、そこに偏光子を積層するにあたっては、位相差板の基板面と上記の組成物からなる層の表面のいずれに偏光子を積層してもよく、両者の貼り合わせやすさや、液晶セルと組み合わせたときの視野角特性などを考慮して、最適な構成を採用すればよい。この場合は、接着層、例えば、ポリビニルアルコール系などの水溶液接着剤や、アクリル系などの粘着剤を介して、位相差板と偏光子が貼合される。一般には、位相差板の基板面に偏光子を積層するのが有利である。例えば、位相差板を構成する基板フィルムとしてセルロース系樹脂を用いた場合には、この基板側とポリビニルアルコール系偏光子とが、ポリビニルアルコール系の水溶液接着剤を介して貼合できるので、位相差板一体型偏光フィルムの厚さを薄くできるというメリットがある。この場合も、偏光子の位相差板が設けられていない側の面には、接着層を介して透明樹脂フィルム、例えば、トリアセチルセルロースフィルムなどのセルロース系樹脂フィルムからなる保護層を設けるのがよい。
【００４０】
また、透明樹脂基板に接着層を介して偏光子を貼り合わせて偏光板化した後、そこに有機粘土複合体と（メタ）アクリル系樹脂を含有する組成物なる層を設ける場合、偏光子の特性を損なわずに上記の組成物からなる層が製膜できるようであれば、偏光子側に直接、上記の有機粘土複合体と（メタ）アクリル系樹脂を含有する組成物からなる層を設けることができる。この場合は、透明樹脂基板が偏光子の保護層となるので、この基板は、光学的に等方性の透明樹脂であるのが好ましい。透明樹脂基板に接着層を介して偏光子を貼り合わせ、その透明樹脂基板側に上記の有機粘土複合体と（メタ）アクリル系樹脂を含有する組成物からなる層を設けた場合、偏光子の上記透明樹脂基板が貼り合わされた面と反対側の面には、やはり、接着層を介して透明樹脂フィルム、例えば、トリアセチルセルロースフィルムなどのセルロース系樹脂フィルムからなる保護層を設けるのがよい。
【００４１】
こうして得られる位相差板一体型偏光フィルムを液晶表示装置に適用するにあたっては、この位相差板一体型偏光フィルムを少なくとも１枚用い、液晶セルと組み合わせればよい。通常は、液晶表示装置における液晶セルの片側、あるいは両側に、この位相差板一体型偏光フィルムが配置される。また通常は、この位相差板一体型偏光フィルムの位相差板側が液晶セルに向くように、換言すれば偏光子が液晶セルから遠い側となるよう、液晶セルに貼合される。本発明の位相差板一体型偏光フィルムを液晶セルの片側に用いる場合、セルの反対側には、通常の偏光フィルムを配置するか、あるいは通常の偏光フィルムのほかに他の位相差フィルムを組み合わせて配置することができる。液晶セルの両側に本発明の位相差板一体型偏光フィルムを用いる場合、これら２枚の位相差板一体型偏光フィルムの位相差板部分の特性は、セルの両側で等しくてもよく、あるいは異なる特性のものを用いることもできる。
【００４２】
また、本発明の位相差板一体型偏光フィルムは、各種位相差フィルムと積層して用いることも可能であり、さらには必要に応じて、反射板、半透過反射板、拡散フィルム、輝度向上フィルム等の各種光学フィルムを併せて用いることも可能である。この位相差板一体型偏光フィルムを他の光学フィルムと貼り合わせる場合や、液晶セルへ貼り付ける場合には、アクリル系などの粘着剤を用いることができる。粘着剤の厚みは、通常１５〜３０μｍ  程度である。
【００４３】
【実施例】
以下、実施例により本発明をさらに詳細に説明するが、本発明は以下の例によって限定されるものではない。例中、含有量ないし使用量を表す％は、特記ないかぎり重量基準である。なお、例中で用いた材料は次のとおりである。
【００４４】
（Ａ）樹脂
商品名“アロン  Ｓ１６０１”：  東亞合成（株）製、ブチルアクリレートを主体とするアクリル系樹脂。
商品名“バナレジン  ＭＫＶ−１１５”：  新中村化学工業（株）製、ジシクロペンタニルメタクリレートを主体とするメタアクリル系樹脂。
【００４５】
（Ｂ）有機粘土複合体
商品名“ルーセンタイト  ＳＴＮ”：  コープケミカル（株）製、合成ヘクトライトと４級アンモニウム化合物との複合体からなり、高極性溶剤への分散性に優れるもの。
商品名“ルーセンタイト  ＳＰＮ”：  コープケミカル（株）製、合成ヘクトライトと４級アンモニウム化合物との複合体からなり、非極性溶剤への分散性に優れるもの。
【００４６】
また、サンプルの物性値測定及び評価は、以下の方法により行った。
【００４７】
（１）位相差板の面内のレターデーション値：Ｒ
王子計測機器（株）製の“ＫＯＢＲＡ−２１ＡＤＨ  ”を用いて、波長５５９ｎｍの単色光で回転検光子法により測定する。
【００４８】
（２）位相差板の厚み方向のレターデーション値：Ｒ′
面内のレターデーション値Ｒ、面内の遅相軸を傾斜軸として４０度傾斜して測定したレターデーション値Ｒ４０、位相差板の厚みｄ、及び位相差板の平均屈折率（１．５  とした）を用いて、以下の式（１）〜（３）からコンピューター数値計算によりｎｘ、ｎｙ  及びｎｚを求め、次いで式（４）によりＲ′を算出する。
【００４９】
Ｒ＝（ｎｘ−ｎｙ）×ｄ                    （１）
Ｒ４０＝（ｎｘ−ｎｙ′）×ｄ／ｃｏｓ（φ）        （２）
（ｎｘ＋ｎｙ＋ｎｚ）／３＝１．５              （３）
Ｒ′＝〔（ｎｘ＋ｎｙ）／２−ｎｚ）×ｄ        （４）
ここで、
φ＝ｓｉｎ−１〔ｓｉｎ（４０°）／１．５〕＝２５．３７４
ｎｙ′＝ｎｙ×ｎｚ／〔ｎｙ２×ｓｉｎ２（φ）＋ｎｚ２×ｃｏｓ２（φ）〕１／２
【００５０】
実施例１
厚み８０μｍ  のトリアセチルセルロースフィルム〔コニカ（株）製の“コニカ  ＴＡＣ  ＫＣ８０ＣＡ  ”；商品名〕を等方性透明樹脂基板として用いた。一方、アクリル系樹脂“アロン  Ｓ１６０１”を１．７％  、有機粘土複合体“ルーセンタイト  ＳＴＮ”を７．７％、有機粘土複合体“ルーセンタイト  ＳＰＮ”を２．６％、トルエンを６１．６％、及びアセトンを２６．４％  含む有機溶剤分散液を調製し、これを上記の基板上に、乾燥後の膜厚が約１４μｍ  となるようにバーコータを用いて塗布し、その後８５℃のオーブン中で乾燥して、位相差板を得た。こうして得られた位相差板の光学特性は、Ｒ０＝３ｎｍ、Ｒ′＝２７９ｎｍ  であった。
【００５１】
この位相差板の塗布膜の上に、アクリル系粘着剤を片面に有するポリエチレンテレフタレート保護フィルムをその粘着剤側で貼合した。次に、この保護フィルム付き位相差板を２規定の水酸化カリウム水溶液に１分間浸漬して、保護フィルムが設けられていない側の基板表面を鹸化処理し、これを純水で５分間洗浄して乾燥させた。一方、ポリビニルアルコールフィルムを一軸延伸してヨウ素を吸着配向させた偏光子を用意した。このポリビニルアルコール偏光子の片面に、上で得た位相差板の鹸化処理基板面を、ポリビニルアルコール系水溶液からなる接着剤を用いて貼合し、同時に偏光子の反対面には、同様の鹸化処理が施されたトリアセチルセルロースフィルム〔コニカ（株）製の“コニカ  ＴＡＣ  ＫＣ８０ＣＡ  ”；商品名〕を、上と同じ接着剤を用いて貼合し、位相差板一体型偏光フィルムを得た。
【００５２】
実施例２
実施例１で用いたのと同じトリアセチルセルロースフィルムの表面を７０Ｗ／ｍ２／ｍｉｎ  の条件でコロナ処理し、これを透明樹脂基板とした。一方、アクリル系樹脂“アロン  Ｓ１６０１”を１．５％  、メタアクリル系樹脂“バナレジン  ＭＫＶ−１１５”を１．５％、有機粘土複合体“ルーセンタイト  ＳＴＮ”を６．７５％、有機粘土複合体“ルーセンタイト  ＳＰＮ”を２．２５％、トルエンを７０．４％、及び塩化メチレンを１７．６％  含む有機溶剤分散液を調製し、これを上記の基板上に、乾燥後の膜厚が約１５μｍ  となるようにバーコータを用いて塗布し、その後８５℃のオーブン中で乾燥して、位相差板を得た。こうして得られた位相差板の光学特性は、Ｒ０＝３ｎｍ、Ｒ′＝２７９ｎｍ  であった。
【００５３】
この位相差板の塗布膜の上に、アクリル系粘着剤を片面に有するポリエチレンテレフタレート保護フィルムをその粘着剤側で貼合した。次に、この保護フィルム付き位相差板を２規定の水酸化カリウム水溶液に１分間浸漬して、保護フィルムが設けられていない側の基板表面を鹸化処理し、これを純水で５分間洗浄して乾燥させた。一方、ポリビニルアルコールフィルムを一軸延伸してヨウ素を吸着配向させた偏光子を用意した。このポリビニルアルコール偏光子の片面に、上で得た位相差板の鹸化処理基板面を、ポリビニルアルコール系水溶液からなる接着剤を用いて貼合し、同時に偏光子の反対面には、同様の鹸化処理が施されたトリアセチルセルロースフィルム〔コニカ（株）製の“コニカ  ＴＡＣ  ＫＣ８０ＣＡ  ”；商品名〕を、上と同じ接着剤を用いて貼合し、位相差板一体型偏光フィルムを得た。
【００５４】
実施例１及び２で得られたそれぞれの位相差板一体型偏光フィルムを、その位相差板側粘着剤を介して液晶セルの前面及び／又は背面に貼合すれば、視野角の広いＬＣＤとなる。
【００５５】
【発明の効果】
本発明によれば、薄肉化でき、しかも光学特性に優れる位相差板一体型偏光フィルムが提供される。この位相差板一体型偏光フィルムは、対角１５インチ以上の大型サイズで使用した場合にも、耐久性に優れたものとなる。この位相差板一体型偏光フィルムは、その位相差板部分の面内のレターデーション値が厚み方向のレターデーション値よりも小さい光学特性を有しており、各種モードの液晶表示装置に対し、視野角特性の改良に有効に使用することができる。そして、この位相差板一体型偏光フィルムを用いることで、視野角特性に優れるだけでなく、コスト的にも優れた液晶表示装置とすることができる。